(57)【要約】【目的】  従来の消臭剤の問題点を解消し、各種悪臭成分、特に硫化水素およびメチルメルカプタンなどの硫黄系ガスの悪臭成分に対する消臭効果が大きい材料を提供することを課題とするものである。【構成】  特定の物性を有する非晶質珪酸金属が、硫黄系ガスの悪臭成分に対し優れた消臭性能を有することを見いだし、本発明を完成するに至った。即ち、本発明の消臭剤は銅、亜鉛、マンガン、コバルト、ニッケルから選ばれる少なくとも１種類の金属塩と珪酸塩との無定形複合体であり、細孔容積が０．３〜０．５ｍｌ／ｇである硫黄系ガス消臭剤に関するものである。【選択図】  なし【特許請求の範囲】
【請求項１】
銅、亜鉛、マンガン、コバルト、ニッケルから選ばれる少なくとも１種類の金属塩と珪酸塩との無定形複合体であり、細孔容積が０．３〜０．５ｍｌ／ｇである硫黄系ガス消臭剤。
【請求項２】
請求項１記載の硫黄系ガス消臭剤を含有する消臭組成物。
【請求項３】
請求項１記載の硫黄系ガス消臭剤または消臭組成物を含有する消臭製品。
【発明の詳細な説明】
【技術分野】
【０００１】
本発明は、種々の悪臭、特に硫黄元素を含む化合物を主成分とするいわゆる硫黄系悪臭に対して優れた消臭性能を有する消臭剤並びに硫黄系悪臭及びその他の悪臭からなる複合悪臭に対して優れた消臭性能を有する消臭組成物に関するものである。
【背景技術】
【０００２】
近年、快適な生活に対する要求は急激に高まっており、その一つに身の回りに発生する悪臭を除去することができる消臭製品が非常に注目されている。特に、硫化水素、メチルメルカプタン等の硫黄元素を含む化合物を主成分とする硫黄系ガスは特に強い不快感を与えるものとして嫌われており、これらの硫黄系ガス悪臭に有効な消臭剤が望まれている。しかし、従来から知られている一般的な消臭剤である、活性炭、芳香属第一級アミンを添着させた活性炭、ｐＨ調整をした活性炭、鉄化合物とアスコルビン酸とを組み合わせたもの、アミノ基やスルホン基を持つ高分子化合物などは、いずれも硫黄系悪臭の消臭能力は低いものであった。またこれらの消臭剤は、元々着色していたり、又は悪臭成分を吸着又は化学反応することによって着色や変色を起すため、用途によっては使用できないという問題もあった。
【０００３】
これに対し、硫黄系悪臭に対する消臭機能を有する消臭剤として、ジルコニウムやランタノイド元素の水酸化物又は含水酸化物を有効成分とする脱臭剤が報告されている（例えば特許文献１参照）。また、特定の金属イオンを含有する４価金属リン酸塩からなる消臭剤が提案されている（例えば特許文献２参照）。さらに、特定の微粒子酸化亜鉛が硫化水素に対する高い消臭性能を有するものとして示されている（例えば特許文献３参照）。これらの消臭剤は消臭剤自身の着色又は変色がないという特長を有するものの、硫黄系悪臭ガス、特にメチルメルカプタンに対する消臭性能が十分ではなかった。
また、ＢＥＴ比表面積が３００ｍ2／ｇ以下、吸油量が１３０ｍｌ／１００ｇ以下で且つ１規定のアンモニア水による銅イオンの溶出量が全銅当たり１．５％以下から成る非晶質ケイ酸銅は抗菌性能に優れることを示している（例えば特許文献４参照）。しかし、このものはメチルメルカプタン消臭性能が十分ではない。
さらに、珪酸ゲル構造の内部に銅、亜鉛等の金属塩を包含した悪臭ガス消臭剤が提案されている（例えば特許文献５参照）。
【０００４】
【特許文献１】特開平１−２２３９６８号公報（特許請求の範囲）
【特許文献２】特開平１０―１５５８８３号公報（特許請求の範囲）
【特許文献３】特開２００３−５２８００号公報（特許請求の範囲）
【特許文献４】特開平８−２８３０１３で号公報（特許請求の範囲）
【特許文献５】特開平４−２９０５４６号公報（特許請求の範囲）
【発明の開示】
【発明が解決しようとする課題】
【０００５】
本発明は、従来の消臭剤の問題点を解消し、各種悪臭成分、特に硫化水素およびメチルメルカプタンなどの硫黄系ガスの悪臭成分に対する消臭効果が大きい材料を提供することを課題とするものである。
【課題を解決するための手段】
【０００６】
本発明者は鋭意検討した結果、特定の物性を有する非晶質珪酸金属が、硫黄系ガスの悪臭成分に対し優れた消臭性能を有することを見いだし、本発明を完成するに至った。即ち、本発明の消臭剤は銅、亜鉛、マンガン、コバルト、ニッケルから選ばれる少なくとも１種類の金属塩と珪酸塩との無定形複合体であり、細孔容積が０．３〜０．５ｍｌ／ｇである硫黄系ガス消臭剤に関するものである。
【発明の効果】
【０００７】
本発明の消臭剤は、メチルメルカプタンおよび硫化水素などの硫黄系ガスの悪臭の消臭効果が高いため、排泄臭、生活臭、および生ゴミ臭など生活環境で発生する種々の臭気を除外するために有用である。
【発明を実施するための最良の形態】
【０００８】
本発明の消臭剤は、銅、亜鉛、マンガン、コバルト、ニッケルから選ばれる少なくとも１種類の金属塩と珪酸塩の無定形複合体であり、細孔容積が０．３ｍｌ／ｇ以上であり０．５ｍｌ／ｇ以下のものである。硫黄系ガスに対する消臭性能が優れることから金属塩としては好ましくは銅、亜鉛、またはマンガンであり、より好ましくは銅または亜鉛であり、特に好ましくは銅である。本発明の消臭剤の製造に用いる銅や亜鉛などの金属塩としては硫酸、塩酸および硝酸などの塩を用いることができる。また、珪酸塩としては、珪酸アルカリ金属塩が好ましく、更に珪酸ナトリウムまたは珪酸カリウムが好ましく、特に好ましくは珪酸ナトリウムである。
本発明の消臭剤の細孔容積が０．３ｍｌ／ｇより小さいとメチルメルカプタンおよび硫化水素等の硫黄系悪臭に対する消臭性能が十分ではないことがある。具体的には消臭速度が遅いことがある。また細孔容積が０．５ｍｌ／ｇより大きいと消臭性能が劣ることがある。特にメチルメルカプタンの消臭性能が十分ではないことがある。また、粒子どうしが凝集しやすくなるため、粉体としての取り扱いが難しいくなるため好ましくない。なお、細孔容積はポロシメーターを用いた水銀圧入法による容易に測定できる。
本発明の消臭剤を製造するときの金属塩と珪酸塩とのモル比は０．２９以上で０．５未満であり、好ましくは０．３〜０．４５であり、更に好ましくは０．３〜０．４である。即ち、本発明の消臭剤は金属塩と珪酸塩とのモル比が０．２９以上で０．５未満のものから得られるものである。
【０００９】
硫黄系悪臭ガスを含む数種の悪臭源が混合している複合型悪臭を効率的に除去するために、本発明の消臭剤と公知の消臭剤とを混合させてまたは組み合わせて消臭組成物として使用することも可能である。公知な消臭剤としては活性炭、ゼオライト、シリカゲル、ケイ酸アルミニウム、含水酸化ジルコニウム、リン酸ジルコニウム、酸化亜鉛、およびセピオライト等が挙げられる。
【００１０】
○用途
本発明の消臭剤または消臭組成物は、粉末又は顆粒でそのままカートリッジなどの容器に入れた最終消臭製品として使用でき、室内や室外の悪臭発生源の近傍などに静置しておくことでその効果を発揮することが出来る。更に、本発明の消臭剤または消臭組成物は、以下に詳述するように繊維、塗料、シート、または成型品などに配合し、消臭製品を製造するために利用できる。
【００１１】
本発明の消臭剤または消臭組成物を用いた有用な消臭製品の１つは消臭性繊維である。この場合の原料繊維としては、天然繊維及び合成繊維のいずれであっても良く、また、短繊維、長繊維及び芯鞘構造をもった複合繊維等いずれであっても良い。
繊維に、本発明の消臭剤または消臭組成物を使用して消臭性能を付与する方法には特に制限はなく、例えば、本発明の消臭剤または消臭組成物を繊維に後加工で塗布する場合には、消臭剤または消臭組成物を含有した水系あるいは有機溶剤系懸濁液を、塗布やディッピング等の方法で繊維表面に付着させ、溶剤を除去することにより繊維表面にコーティングすることができる。また、繊維表面への付着力を増すためのバインダー入れて混合してもよい。消臭剤を含有する水系の懸濁液のｐＨは特に制限はないが、消臭剤の性能を十分に発揮させるためにはｐＨが６〜８付近であることが好ましい。
【００１２】
また、溶融した液状繊維用樹脂又は溶解した繊維用樹脂溶液に、本発明の消臭剤または消臭組成物を練り込み、これを繊維化することによって消臭性能を付与した繊維を得ることができる。この方法で用いることができる繊維用樹脂は公知の化学繊維はいずれも使用することはできる。この好ましい具体例として、例えばポリエステル、ナイロン、アクリル、ポリエチレン、ポリビニル、ポリビニリデン、ポリウレタン及びポリスチレン等がある。これらの樹脂は、単独ポリマーであっても共重合体であってもよい。共重合体の場合、各共重合成分の重合割合に特に制限はない。
【００１３】
繊維用樹脂に含有させる本発明の消臭剤または消臭組成物の割合は、特に限定はされない。一般に含有量を増やせば消臭性を強力に発揮させ、長期間持続させることができるが、ある程度以上に含有させても消臭効果に大きな差が生じないこと、あるいは繊維の強度が低下することがあるので、好ましくは繊維用樹脂１００質量部当たり０．１〜２０質量部であり、より好ましくは０．５〜１０質量部である。
本発明の消臭剤または消臭組成物を使用した消臭繊維は、消臭性を必要とする各種の分野で利用可能であり、例えば肌着、ストッキング、靴下、布団、布団カバー、座布団、毛布、じゅうたん、カーテン、ソファー、カーシート、エアーフィルター、介護用衣類等、多くの繊維製品に使用できる。
【００１４】
本発明の消臭剤または消臭組成物を用いた２番目の主要な用途は消臭塗料である。消臭塗料を製造するに際し、使用される塗料ビヒクルの主成分となる油脂又は樹脂に特に制限はなく、天然植物油、天然樹脂、半合成樹脂及び合成樹脂のいずれであっても良く、また熱可塑性樹脂、熱硬化性樹脂のいずれであっても良い。
使用できる油脂及び樹脂としては、例えばあまに油、しなきり油、大豆油等の乾性油又は半乾性油、ロジン、ニトロセルロース、エチルセルロース、酢酸酪酸セルロース、ベンジルセルロース、ノボラック型又はレゾール型のフェノール樹脂、アルキド樹脂、アミノアルキド樹脂、アクリル樹脂、塩化ビニル、シリコーン樹脂、フッ素樹脂、エポキシ樹脂、ウレタン樹脂、飽和ポリエステル樹脂、メラミン樹脂及びポリ塩化ビニリデン樹脂等がある。
【００１５】
本発明の消臭剤または消臭組成物は液状塗料、粉体塗料のいずれにも使用可能である。又、本発明の消臭剤または消臭組成物を用いた消臭性塗料組成物はいかなる機構により硬化するタイプでもよく、具体的には酸化重合型、湿気重合型、加熱硬化型、触媒硬化型、紫外線硬化型、及びポリオール硬化型等がある。また塗料組成物中に使用される顔料、分散剤その他の添加剤は、微粒子酸化亜鉛やそれと併用する消臭性物質と化学的反応を起す可能性のあるもの以外を除けば、特に制限はない。
本発明の消臭剤または消臭組成物を用いた塗料組成物は、容易に調製でき、具体的には、上記消臭剤または消臭組成物と塗料成分をボールミル、ロールミル、デイスパーやミキサー等の一般的な混合装置を用いて十分に分散、混合すればよい。
【００１６】
消臭性塗料中に含有させる本発明の消臭剤または消臭組成物の割合は、特に限定はされない。一般に含有量を増やせば消臭性を強力に発揮させ、長期間持続させることができるが、ある程度以上に含有させても消臭効果に大きな差が生じないこと、あるいは塗装面の光沢がなくなったり、割れが生じたりするので、好ましくは塗料組成物１００質量部当たり０．１〜２０質量部であり、より好ましくは０．５〜１０質量部である。
本発明の消臭剤または消臭組成物を配合した消臭性塗料は、消臭性を必要とする各種の分野で利用可能であり、例えば、建物、車両、鉄道等の内壁・外壁、ゴミ焼却場施設、生ゴミ容器等で使用できる。
【００１７】
また、本発明の消臭剤または消臭組成物の重要な別の用途の１つは消臭性シートである。原料となるシート材は、その材質、微構造等に制限はない。好ましい材質は樹脂、紙等、あるいはこれらの複合物であり、多孔質材質のものが好ましい。シート材の好ましい具体例として、和紙、合成紙、不織布、樹脂フィルム等があり、特に好ましいシート材は天然パルプ及び／又は合成パルプからなる紙である。
天然パルプを使用すると、微細に枝分かれした繊維間に消臭剤粒子の粉末が挟まれ、特に結合剤を使用しなくても実用的な担持体となるという長所があり、一方、合成パルプは耐薬品性に優れるという長所がある。合成パルプを使用する場合には、繊維間に粉体を挟み込むことにより消臭剤粒子を担持することが困難となることがあるので、抄紙後の乾燥工程において繊維の一部を溶融し、粉末と繊維との間の付着力を増加させたり、繊維の一部に別の熱硬化性樹脂繊維を混在させることもよい。このように天然パルプと合成パルプとを適当な割合で混合して使用すると、種々の特性を調整した紙を得ることができ、一般に合成パルプの割合を多くすると、強度、耐水性、耐薬品性及び耐油性等に優れた紙を得ることができ、一方、天然パルプの割合を多くすると、吸水性、ガス透過性、親水性、成形加工性及び風合い等に優れた紙を得ることができる。
【００１８】
シート材に本発明の消臭剤または消臭組成物を担持させる方法には特に制限はない。本発明の消臭剤または消臭組成物の担持は、シートの製造時又はシートの製造後のいずれでもよく、例えば、紙に担持する場合、抄紙工程のいずれかの工程において消臭剤を導入したり、バインダーと共に消臭剤を分散させた液体を予め製造した紙に塗布、浸漬又は吹き付ける方法がある。
以下、一例として、抄紙工程時に本発明の消臭剤を導入する方法について説明する。抄紙工程自体は公知の方法に従って行えばよく、例えば、まず、所定の割合で消臭剤とパルプとを含むスラリーに、カチオン性及びアニオン性の凝集剤をそれぞれ全スラリー重量の５重量％以下添加して凝集体を生成する。次いで、この凝集体を公知の方法によって抄紙を行うと共に、これを温度１００〜１９０℃で乾燥させることにより、消臭剤を担持した紙を得ることができる。
【００１９】
本発明の消臭剤または消臭組成物のシート材への担持量は、一般に担持量を増やせば消臭性を強力に発揮させ、長期間持続させることができるが、ある程度以上に担持させても消臭効果に大きな差が生じないので、消臭剤または消臭組成物の好ましい担持量は、抄紙工程時に消臭剤または消臭組成物をシートの表面と内部の全体に担持させる場合、シート１００質量部あたり０．１〜１０質量部であり、コーティング等により後加工でシートの表面のみに消臭剤または消臭組成物を担持させる場合０．０５〜１０ｇ／ｍ2である。
本発明の消臭剤または消臭組成物を使用した消臭性シートは、消臭性を必要とする各種の分野で利用可能であり、例えば、医療用包装紙、食品用包装紙、電気機器用梱包紙、介護用紙製品、鮮度保持紙、紙製衣料、空気清浄フィルター、壁紙、ティッシュペーパー、トイレットペーパー等がある。
【００２０】
○樹脂成形品
本発明の消臭剤または消臭組成物の用途として樹脂成形品への適用が挙げられる。本発明の消臭剤を樹脂に添加する場合には、樹脂と消臭剤とをそのまま混合し成形機に投入し成型することも、消臭剤を高濃度含有したペレット状樹脂を予め調製し、これを主樹脂と混合後成型することも可能である。また、樹脂には物性を改善するために、必要に応じて顔料、染料、酸化防止剤、耐光安定剤、帯電防止剤、発泡剤、耐衝撃強化剤、ガラス繊維、防湿剤及び増量剤等種々の他の添加剤を配合することもできる。本発明の消臭剤を用いた消臭性樹脂成形品を製造するための成型方法としては、射出成型、押出成型、インフレーション成型、真空成型など一般の樹脂成型方法が使用できる。
本発明の消臭剤または消臭組成物を使用した消臭性樹脂成形品は、消臭性を必要とする各種の分野で利用可能であり、例えば、空気清浄器、冷蔵庫などの家電製品や、ゴミ箱、水切りなどの一般家庭用品、ポータブルトイレ等の各種介護用品、日常品等がある。
【００２１】
＜実施例＞
細孔容積はポロシメーターを用いた水銀圧入法による容易に測定した。
【実施例１】
【００２２】
ケイ酸ソーダ２号品（北越化学工業（株）製）２０ｇとイオン交換水１００ｍｌとをポリ容器に入れて均一な溶液とした。この溶液を撹拌しながら３０℃に保ち、硫酸銅５水和物１０ｇをイオン交換水１００ｍｌに加えて溶解させた溶液を、前記ケイ酸ソーダ水溶液中に１時間かけて滴下し、更に３０℃に保ったまま４時間撹拌を続けて熟成させ青色の生成物を得た。このときスラリーのｐＨは６．９であった。このスラリーをろ過し、更にケーキからの洗浄液の電気伝導度が５０μＳ／ｃｍ以下となるまで洗浄を行った。洗浄終了ケーキを１１０℃で乾燥した後、粉砕しメジアン径３．０μｍ、細孔容積０．３５ｍｌ／ｇの試料Ａを得た。
【実施例２】
【００２３】
硫酸銅水溶液中にケイ酸ソーダ水溶液を滴下したこと以外は実施例１と同様に操作してメジアン径３．０μｍ、細孔容積０．３５ｍｌ／ｇの試料Ｂを得た。なお、熟成後のスラリーのｐＨは７．１であった。
【実施例３】
【００２４】
ケイ酸ソーダ３号品（北越化学工業（株）製）１３ｇとイオン交換水２００ｍｌとをポリ容器に入れて均一な溶液とした。この溶液を撹拌しながら３０℃に保ち、硫酸銅５水和物４．８ｇをイオン交換水５０ｍｌに加えて溶解させた溶液を、前記ケイ酸ソーダ水溶液中に１時間かけて滴下し、更に３０℃に保ったまま４時間撹拌を続けて熟成させ青色の生成物を得た。このときスラリーのｐＨは７．３であった。このスラリーをろ過し、更にケーキからの洗浄液の電気伝導度が５０μＳ／ｃｍ以下となるまで洗浄を行った。洗浄終了ケーキを１１０℃で乾燥した後、粉砕しメジアン径３．０μｍ、細孔容積０．４０ｍｌ／ｇの試料Ｃを得た。
【実施例４】
【００２５】
硫酸銅５水和物の代わりに硫酸亜鉛７水和物１１．５ｇをイオン交換水１００ｍｌに加えて溶解させたこと以外は実施例１と同様の操作を行い、白色の試料Ｄを得た。なおこの時、反応液のスラリーのｐＨは７．０であり、粉砕後のメジアン径３．０μｍ、細孔容積０．３５ｍｌ／ｇであった。
【実施例５】
【００２６】
硫酸銅５水和物の代わりに硫酸亜鉛７水和物５．５ｇをイオン交換水１００ｍｌに加えて溶解させたこと以外は実施例３と同様の操作を行い、白色の試料Ｅを得た。なおこの時、反応液のスラリーのｐＨは７．０であり、粉砕後のメジアン径３．０μｍ、細孔容積０．３５ｍｌ／ｇであった。
【００２７】
＜比較例１＞
ケイ酸ソーダ３号品（北越化学工業（株）製）２０ｇ、水酸化ナトリウム６ｇおよびイオン交換水３００ｍｌを秤取り、２Ｌのビーカーに入れて溶解させた。この溶液を撹拌しながら３０℃に保ち、硫酸銅５水和物２６ｇをイオン交換水２００ｍｌに加えて溶解させた溶液を、前記ケイ酸ソーダ水溶液中に２時間かけて滴下し、３０℃に保ったまま更に４時間撹拌を続けて熟成させ青色の生成物を得た。このときスラリーのｐＨは７．５であった。得られたスラリーをろ過し、更にケーキからの洗浄液の電気伝導度が５０μＳ／ｃｍ以下となるまで洗浄を行った。洗浄終了ケーキを１１０℃で乾燥した後、粉砕しメジアン径３．０μｍ、細孔容積０．２２ｍｌ／ｇの試料ａを得た。
【００２８】
＜比較例２＞
ケイ酸ソーダ２号品（北越化学工業（株）製）２０ｇとイオン交換水１００ｍｌとをポリ容器に入れて均一な溶液とした。この溶液を撹拌しながら３０℃に保ち、硫酸銅５水和物８ｇをイオン交換水１００ｍｌに加えて溶解させた溶液を、前記ケイ酸ソーダ水溶液中に１時間かけて滴下し、更に３０℃に保ったまま４時間撹拌を続けて熟成させた。次に攪拌しながら１０％硫酸を用いてｐＨを７．１に調整して青色の生成物を得た。得られたスラリーをろ過し、更にケーキからの洗浄液の電気伝導度が５０μＳ／ｃｍ以下となるまで洗浄を行った。洗浄終了ケーキを１１０℃で乾燥した後、粉砕しメジアン径３．０μｍ、細孔容積０．５５ｍｌ／ｇの試料ｂを得た。
【００２９】
＜比較例３＞
硫酸銅５水和物の代わりに硫酸亜鉛７水和物３０ｇをイオン交換水２００ｍｌに加えて溶解させたこと以外は比較例１と同様の操作を行い、白色の試料ｃを得た。なおこの時、反応液のスラリーのｐＨは７．２であり、粉砕後のメジアン径３．０μｍ、細孔容積０．２０ｍｌ／ｇであった。
【００３０】
＜比較例４＞
硫酸銅５水和物の代わりに硫酸亜鉛７水和物９．２ｇをイオン交換水１００ｍｌに加えて溶解させたこと以外は比較例２と同様の操作を行い、白色の試料ｄを得た。なおこの時、反応液のスラリーのｐＨは７．０であり、粉砕後のメジアン径３．０μｍ、細孔容積０．５６ｍｌ／ｇであった。
【実施例６】
【００３１】
○試料の消臭試験
実施例１〜実施例５で作製した試料Ａ〜試料Ｅ及び比較例１〜比較例４で作製した試料ａ〜試料ｄを各０．０１ｇをそれぞれ別のポリフッ化ビニルフィルムを用いて作製したバック（以下、テドラーバッグと称する）に入れ、ここにメチルメルカプタン（初期濃度５００ｐｐｍ）または硫化水素（初期濃度８００ｐｐｍ）を１Ｌごとに注入し、３０分後のテドラーバッグ中の残存ガス濃度をガス検知管（（株）ガステック製）で測定した。この結果を表１に示した。
【００３２】
【表１】
2005087630.tif 000002
【実施例７】
【００３３】
○消臭繊維に対する消臭試験
純水１００質量部に対して実施例１で作製した試料Ａを３質量部とアクリル系バインダー（ＫＢ−１３００、東亞合成（株）製）を３質量部とを添加して攪拌して懸濁液Ａを作製した。同様に、実施例２〜実施例５で作製した試料Ｂ〜試料Ｅ、及び比較例１〜比較例４で作製した試料ａ〜試料ｄを用いて懸濁液Ｃ〜Ｅおよび懸濁液ａ〜ｄを作製した。また、試料を用いないで同様に操作して懸濁液ｅを作製した。
これらの懸濁液Ａ〜Ｅおよび懸濁液ａ〜ｅの各５０質量部をポリエステル繊維１００重量部に対して塗布し、１５０℃で乾燥後、繊維Ａ〜Ｅおよび繊維ａ〜ｅ（消臭剤の含有量はポリエステル繊維１００質量部に対して１．５質量部）を得た。
これらの繊維５ｇをテドラーバッグに入れ、ここにメチルメルカプタン（初期濃度１５ｐｐｍ）または硫化水素（初期濃度２０ｐｐｍ）を１Ｌ注入し、３０分後のテドラーバッグ中の残存ガス濃度を実施例６と同様にして測定した。その結果を表２（単位  ｐｐｍ。ＮＤは検出できなかったことを示す）に示した。
【００３４】
【表２】
2005087630.tif 000003
【実施例８】
【００３５】
○塗布鋼板に対する消臭試験
キシレン溶剤１００質量部に対して、アクリル樹脂（ＳＣジョンソンポリマー（株）製  商品名Ｊ−５００）を７０質量部、分散剤（ＢＹＫ  Ｃｈｅｍｉｅ（株）製  商品名ＢＹＫ−１１０）を３質量部、増粘剤（ウィルバーエルス（株）製  商品名ベントンＳＤ２）を２質量部、実施例１で作製した試料Ａを２００重量部配合した後、３本ロールの混合機で良く練り分散させたペースト状組成物Ａを得た。同様にして実施例２〜実施例５で作製した試料Ｂ〜試料Ｅ、及び比較例１〜比較例４で作製した試料ａ〜試料ｄを用いてペースト状組成物Ｂ〜Ｅおよびａ〜ｄを得た。また、試料を添加しないで同様に操作してペースト状組成物ｅを得た。これらをキシレンで１０倍に希釈し、７０ｍｍ×１５０ｍｍの亜鉛めっき鋼板の両面に膜厚１００μｍとなるように塗付した塗布鋼板Ｂ〜Ｅおよびａ〜ｅを作製した。
これら塗布鋼板１枚をテドラーバッグに入れ、ここにメチルメルカプタン（初期濃度１５ｐｐｍ）または硫化水素（初期濃度２０ｐｐｍ）を１Ｌ注入し、３０分後のテドラーバッグ中の残存ガス濃度を実施例６と同様にして測定した。その結果を表３（単位  ｐｐｍ。ＮＤは検出できなかったことを示す）に示した。
また、塗装面の凹凸を目視で観察し、その結果も表３に示した。
【００３６】
【表３】
2005087630.tif 000004
【産業上の利用可能性】
【００３７】
実施例及び比較例における各種悪臭に対する消臭性能評価から明らかなように、本発明の消臭剤または消臭組成物はメチルメルカプタンおよび硫化水素などの硫黄系悪臭に対する消臭性能に優れる。このことから、本発明の消臭剤または消臭組成物を利用することにより、繊維、塗料、シート、および成形品等に優れた消臭性を付与でき、消臭製品として用いることができる。